【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
熱可塑性ポリマー前駆体、例えば押出プロセスにおけるＰＶＣプラスチゾル又はポリマー樹脂、を発泡させるための化学発泡剤であって、
前記化学発泡剤が官能化微粒子重炭酸塩を含み、
前記官能化微粒子重炭酸塩が少なくとも１種の機能付与添加物を含有し、及び
前記官能化微粒子重炭酸塩中の機能付与添加物が、ポリオキシアルキレン、それらの任意の誘導体（エステルなど）、それらの塩、及びそれらの２種以上の任意の組み合わせからなる群から選択されるポリオキシアルキレン添加物を含む
化学発泡剤。
【請求項２】
発泡剤が、発熱性発泡剤である、いかなるさらなる発泡剤も含有しない、又は化学発泡剤が、加熱中に窒素ガスを遊離させる化合物を含有しない、又は化学発泡剤が、加熱中にアンモニアガスを遊離させる化合物を含有しない、請求項１に記載の化学発泡剤。
【請求項３】
ポリオキシアルキレン添加物が、
好ましくは２０，０００以上のＭＷの、ポリエチレンオキシド（ＰＥＯ）ポリマー、
好ましくは２０，０００未満のＭＷ、若しくは４０００以下のＭＷ、若しくは３６００以下のＭＷ、若しくは２０００以下のＭＷ、若しくは１０００以下のＭＷ、若しくは８００以下のＭＷの、ポリエチレングリコール（ＰＥＧ）ポリマー、
ポリプロピレンオキシド（ＰＰＯ）ポリマー、
ポリプロピレングリコール（ＰＰＧ）ポリマー、
プロピレンオキシド若しくはプロピレングリコールの少なくとも１つのモノマーでできているコポリマー若しくはブロックポリマー、
エチレンオキシド若しくはエチレングリコールの少なくとも１つのモノマーでできているコポリマー若しくはブロックポリマー、
ポリエチレングリコール／ポリプロピレングリコール（ＰＥＧ／ＰＰＧ）ブロックコポリマー、例えば、ＰＥＧ／ＰＰＧ／ＰＥＧトリブロックポリマーなど、又は
それらの任意の誘導体（エステルなど）
を含み、
これらのポリマーのどれでも化学的に官能化されていても又はされていなくてもよい、
請求項１又は２に記載の化学発泡剤。
【請求項４】
ポリオキシアルキレン添加物が、ポリエチレングリコール、好ましくは１０００ｇ／モル未満の分子量のポリエチレングリコールを含む、請求項１〜３のいずれか一項に記載の化学発泡剤。
【請求項５】
ポリオキシアルキレン添加物が、ＰＥＧ又はＰＰＧエステルなどの、エステルであるポリオキシアルキレン誘導体を含む、請求項１〜３のいずれか一項に記載の化学発泡剤。
【請求項６】
ポリオキシアルキレン添加物が、化学的に官能化されているポリオキシアルキレン誘導体、例えば、−ＯＨ、−ＮＨ２、−ＮＨＲ、−ＳＨ及び−ＣＯＯＨ（ここで、Ｒは炭化水素残基である）などの、１個以上の反応性置換基を有するポリオキシアルキレンであるポリオキシアルキレン誘導体、並びに前記ポリオキシアルキレンの反応性置換基と反応する官能性化合物と反応しているポリオキシアルキレン誘導体である、請求項１〜３のいずれか一項に記載の化学発泡剤。
【請求項７】
官能化微粒子重炭酸塩が、
−  ポリオキシアルキレン添加物以外の１種以上のポリマー；
−  １種以上のアミノ酸、それらの任意の誘導体、及びそれらの塩；
−  １種以上の無機塩；
−  １種以上の油；
−  １種以上の脂肪；
−  １種以上の樹脂酸、それらの任意の誘導体、及びそれらの塩；
−  １種以上の脂肪酸、それらの任意の誘導体、及びそれらの塩；
−  カルボン酸若しくはポリカルボン酸、それの誘導体（エステルなど）、若しくはそれの塩；
−  １種以上の石鹸；
−  １種以上のワックス；又は
−  それらの任意の組み合わせ
から選択される；
好ましくは、
−  １種以上の脂肪酸、それらの任意の誘導体、及びそれらの塩；
−  カルボン酸若しくはポリカルボン酸、それの誘導体（エステルなど）、又はそれの塩；
−  １種以上の樹脂酸、それらの任意の誘導体、及びそれらの塩
からなる群から選択される
少なくとも１種の追加の機能付与添加物を含む、請求項１〜６のいずれか一項に記載の化学発泡剤。
【請求項８】
官能化微粒子重炭酸塩が、少なくとも５０重量％及び１００重量％未満の重炭酸塩成分と、５０重量％以下〜０．０２重量％の前記機能付与添加物の少なくとも１種とを含み、好ましくは少なくとも６５重量％及び１００重量％未満の重炭酸塩成分と、３５重量％以下〜０．０２重量％の前記機能付与添加物の少なくとも１種とを含む、請求項１〜７のいずれか一項に記載の化学発泡剤。
【請求項９】
官能化微粒子重炭酸塩の粒子が、１μｍ超及び最大でも２５０μｍ、好ましくは最大でも１００μｍ、より好ましくは最大でも６０μｍ、その上より好ましくは最大でも４０μｍ、その上最も好ましくは最大でも２５μｍのＤ５０の粒度分布を有する、請求項１〜８のいずれか一項に記載の化学発泡剤。
【請求項１０】
官能化微粒子重炭酸塩が、以下のプロセスの少なくとも１つによって：
−  噴霧乾燥（アトマイゼーションとしても知られる）によって、ここで、添加物は重炭酸塩含有溶液に溶解しており、
−  エマルジョン若しくは粉末形態での添加物との粉砕若しくは共粉砕（ミリング若しくは共ミリングとしても知られる）によって；
−  流動床内でのスプレーコーティング及び噴霧造粒によって、
−  流動床内での噴霧集塊によって、
−  噴霧チリング（例えば、噴霧冷却、噴霧凍結）によって、
−  ローラー圧縮によって、並びに／又は
−  同時混合／押出などの、押出によって
得られ；
任意選択的に、このようにして得られた官能化微粒子重炭酸塩を、その平均粒径を低減するためにミリングにかける工程がこれに続く、請求項１〜９のいずれか一項に記載の化学発泡剤。
【請求項１１】
加熱時にＣＯ２を遊離させる第２化合物をさらに含む、請求項１〜９のいずれか一項に記載の化学発泡剤であって、前記第２化合物が、カルボン酸若しくはポリカルボン酸、それの誘導体（エステルなど）、又はそれの塩からなる群から選択され、ここで、前記第２化合物が、任意選択的に、前記官能化微粒子重炭酸塩中のものと異なるか又は同じものである少なくとも１種の添加物、好ましくは同じ添加物で官能化されており、及びここで、前記第２化合物が、好ましくは、
−  フマル酸、
−  酒石酸、
−  クエン酸、クエン酸塩（クエン酸水素ナトリウム、クエン酸二ナトリウムなど）、若しくはクエン酸のエステル；又はそれらの組み合わせ
の少なくとも１つである、化学発泡剤。
【請求項１２】
官能化微粒子重炭酸塩が、シリカをさらに含み、好ましくは非晶質シリカを含み、より好ましくは非晶性沈澱シリカを含む、請求項１〜１１のいずれか一項に記載の化学発泡剤。
【請求項１３】
ポリマーと、任意選択的に起泡安定剤と、請求項１〜１２のいずれか一項に記載の化学発泡剤とを含む、発泡性ポリマー組成物であって、ポリマーが、ＰＶＣ、ポリウレタン、ポリオレフィン（ＰＥ、ＰＰなど）、スチレン系ポリマー（ＰＳ、ＡＢＳ、ＡＳＡ、ＳＡＮなど）、エンジニアリング樹脂、ポリフェニレンオキシド、ポリイミド、並びに天然ゴム及びニトリルブタジエンゴム（ＮＢＲ）又はクロロプレンゴム（ＣＲ）などの合成ゴム、又はポリアミドである組成物。
【請求項１４】
ＡＤＣＡ（アゾジカルボンアミド）、ＯＢＳＨ（４，４’−オキシビス（ベンゼンスルホニルヒドラジド））、ＤＮＰＴ（ジニトロソペンタメチレンテトラミン）、ＰＴＳＳ（ｐ−トルエンセミカルバジド）、ＢＳＨ（ベンゼン−４−スルホノヒドラジド）、及びＴＳＨ（トルエン−４−スルホノヒドラジド）、５−ＰＴ（５−フェニルテトラゾール）からなる群から好ましくは選択される、発熱性化学発泡剤をさらに含む、より好ましくはＡＤＣＡを含む、請求項１３に記載の発泡性ポリマー組成物。
【請求項１５】
発泡性ＰＶＣプラスチゾル組成物である、請求項１２又は１４に記載の発泡性ポリマー組成物であって、前記ポリマーがＰＶＣ樹脂を含む組成物。
【請求項１６】
発泡性ＰＶＣプラスチゾル組成物である、請求項１２に記載の発泡性ポリマー組成物であって、前記ポリマーがＰＶＣ樹脂を含み、それが、好ましくはアゾジカルボンアミド、ベンゼンスルホニルヒドラジド、及び／又はｐ−トルエンスルホニルヒドラジドを含有しない組成物。
【請求項１７】
官能化微粒子重炭酸塩を含む請求項１３又は１４に記載の発泡性ポリマー組成物を、ポリマーのガラス転移温度Ｔｇよりも上の及び／又は溶融温度Ｔｍよりも上の温度で、１３０秒未満であるゲル化時間の間ＣＯ２ガスを遊離させる及びポリマーを溶融させるのに好適な温度で加熱する工程を含む、ポリマーの製造方法。
【請求項１８】
官能化微粒子重炭酸塩とＰＶＣ樹脂とを含む請求項１４又は１５に記載の発泡性ＰＶＣポリマー組成物を、１９０〜２１０℃、好ましくは２００〜２１０℃の温度で、９０秒〜１２０秒のゲル化時間の間ＣＯ２ガスを遊離させる及びＰＶＣポリマーを溶融させるのに好適な温度で加熱して発泡ＰＶＣポリマーを提供する工程を含む、ＰＶＣポリマーの製造方法であって、発泡性ポリマー組成物が、好ましくは、加熱及び溶融の前に表面上にスプレッドコートされ、並びに発泡ポリマーが、少なくとも２７０、好ましくは少なくとも２８０、より好ましくは少なくとも３００の膨張比を有する及び／又は０．６ｇ／ｃｍ３未満、好ましくは０．５５ｇ／ｃｍ３未満、より好ましくは最大でも０．５ｇ／ｃｍ３の密度を有する方法。
【請求項１９】
前記官能化微粒子重炭酸塩を含む請求項１５又は１６に記載の発泡性ＰＶＣプラスチゾル組成物を、ゲル化時間の間ＣＯ２ガスを遊離させる及び前記ＰＶＣ樹脂を溶融させるのに好適な温度で加熱する工程を含む、ポリマーの製造方法であって、官能化微粒子を含む化学発泡剤での前記ゲル化時間が、発泡性ＰＶＣプラスチゾル組成物中の全ての他の成分が同じものである、Ｎ２を遊離させる化学発泡剤で得られるゲル化時間未満である方法。